Brevet FR2310185A1 — publié le 19761203

L'invention concerne un procédé de soudage électrique avec préchauffage de ltélectrode. Elle concerne également une tête de soudage pour la mise en oeuvre de ce procédé. On connaît un procédé de soudage automatique ou semi-automatique, où le courant est amené à ltélectrode par une borne de courant de soudage. Etant donné la construction des dispositifs connus de soudage et la dépendance de la sortie libre de l'électrode par rapport à la borne, on ne peut pas augmenter le coefficient de fusion de l'électrode. La longueur variable de la sortie libre de l'électrode permet une petite augmentation de la vitesse de fusion seulement pour des diamètres relativement petits des électrodes. Le but de l'invention est la mise au point d'un procédé de soudage, permettant d'augmenter le coefficient de fusion de ltélectrode et la construction d'une tête de soudage pour la mise en oeuvre de ce procédé. Le procédé de soudage électrique selon l'invention consiste dans le préchauffage de l'électrode à partir d'une source supplémentaire de courant, dont la valeur est de 40 à 90e A, suivant la technologie établie pour la méthode de soudage. La tête de soudage électrique comprenant la borne du courant de soudage (ainsi que le dispositif d'entraînement de l'électrode), a été munie d'une borne supplémentaire de courant de préchauffage, située entre les rouleaux d'entraînement de l'électrode et la borne du courant de soudage, la source du courant de préchaldfage étant connectée à-la borne du courant de soudage, ainsi qu'à la borne supplémentaire du courant de préchauffage. L'application du procédé et de la te te de soudage selon l'invention fera accroître le coefficiert de fusion de l'électrode dans les limites de 30 à 70 Fo, suivant la technologie de soudage adoptée. La solution peut être appliquée aussi bien aux têtes automatiques qu'aux pinces de soudage, et peut être employée tant au soudage qu'au rechargement à l'arc sous flux électroconducteur par la méthode de soudage électrique sous laitier ainsi que de soudage en atmosphère de C02 Un mode de réalisation de l'invention est représenté schématiquement sur la figure unique ciw inte. La tête de soudage comporte la borne 1 du courant de soudage ainsi que le dispositif d'entraînement sous la forme de rouleaux 2 pour le déplacement de l'électrode 3 vers le matériau 4 a souder. Entre les rouleaux 2 et la borne 1 du courant de soudage, est placée la borne supplémentaire 5 du courant de préchauffage. La source du courant de préchauffage et connectée à la borne 1 du courant de soudage ainsi qu'a la borne supplémentaire 5 du courant de préchauffage. Exemple de soudage automatiçue à l'arc sous flux électroconducteur Courant de soudage Is = 575 A Tension de 1'arc U = 40 V Vitesse de soudage s = 25 m/h Diamètre de 1'éleçtrode = 4 mm Sans préchauffage de l'électrode, le coefficient de fusion de l'électrode est 14 g/Ah. avec préchauffage de l'électrode par un courant Ip = 4CG A, le coefficient de fusion de l'électrode s'élève à 23 g/Ah, ce qui donne un accroissement de ce coefficient de 64 S. Le soudage se déroule de la mene manière que dans les procédés connus, c'est-à-dire par l'établissenent du contact de l'électrode avec le matériau soudé, l'ouverture du doseur de flux et le branchement du courant de soudage. ;prs le réglage des paramètres de soudage donnés dans la ;rtice déplacernent du chariot et on branche le courant supplémentaire de préchauffage de l'électrode 3. Le temps d'établissement du processus de soudage à une température constante de l'extrémité libre de la sortie de l'électrode 3 oscille suiv;int les valeurs du courant de préchauffage dans les limites de 5 à 10 s, Après ce temps, on corrige la tension et l'intensité du courant de soudage. Avec la même construction des têtes de soudage et des pinces de soudage, on peut souder en atmosphre de CO2,les opérations du processus de soudage étant presque identiques. Bien entendu, l'invention n'est pas limite à ltexerple de réalisation ci-dessus décrit et représenté, à partir duquel on pourra prévoir d'autres fornes et d'autres modes de réalisation, sans pour cela sortir du cadre de l'invention. REVENDICATIONS 10) Procédé de soudage électrique avec préchauffage de l'électrode, procédé caractérisé en ce que l''lc- trode 13 est préchauffée à partir d'une source supplémentaire ce courant. 20) Procédé selon la revendication 1, caractérisé en ce que la valeur du courant de préchauffage peut varier de 40 à 900 A. 30) Tête de soudage pour la rise en oeuvre du procédé selon la revendication 1, comportant une borne de courant de soudage ainsi qu'un dispositif d'entraînement, caractérisée en ce qu'elle est dotée d'une borne supplémentaire (5) de courant de préchauffage, située entre les rouleaux (2) d'entratnement de 11 électrode (3) et la borne (1) de courant de soudage, la source dtl courant de préchauffage étant connectée à la borne (1) du courant de soudage et à la borne supplénentaire (5) du courant de préchauffage.